(57)【要約】      （修正有）【課題】感度、耐光性及びジッターの全てを高水準でバランスよく達成することが可能な光記録材料、並びにその光記録材料を用いた光記録媒体を提供する。【解決手段】光の照射により情報の記録が可能な光記録媒体に用いられる光記録材料であって、下記一般式（１）で表されるアゾメチン化合物と金属とのキレート化合物を含有する、光記録材料。2005305839.tif 000045［Ａ１及びＡ２はそれぞれ独立に特定の１価の基を示し、Ｒ１は水素等を示す。］【選択図】なし【特許請求の範囲】
【請求項１】
光の照射により情報の記録が可能な光記録媒体に用いられる光記録材料であって、
下記一般式（１）で表されるアゾメチン化合物と金属とのキレート化合物を含有する、光記録材料。
【化１】
2005305839.tif 000037
［式中、Ａ１及びＡ２はそれぞれ独立に下記一般式（１１）、（１２）又は（１３）で表される１価の基を示し、Ｒ１は水素原子、置換基を有していてもよいアルキル基又は置換基を有していてもよいアリール基を示す。
【化２】
2005305839.tif 000038
【化３】
2005305839.tif 000039
【化４】
2005305839.tif 000040
但し、Ｑ１、Ｑ２及びＱ３はそれぞれ独立に置換基を有していてもよい芳香族環を構成する原子群を示し、Ｘは活性水素原子を有する１価の基を示し、同一分子中の複数のＸは同一でも異なっていてもよく、Ａ１が一般式（１３）で表される１価の基であるときは、Ａ２は一般式（１２）又は（１３）で表される１価の基である。］
【請求項２】
前記Ｘは、水酸基、置換基を有していてもよいアミノ基、置換基を有していてもよいアミド基又は置換基を有していてもよいスルホンアミド基である、請求項１に記載の光記録材料。
【請求項３】
前記Ｑ１は、置換基を有していてもよいベンゼン環を構成する原子群であり、前記Ｑ２及び前記Ｑ３は、それぞれ独立に、５員環と６員環とからなり置換基を有していてもよい縮合複素環、置換基を有していてもよい５員環及び置換基を有していてもよい６員環からなる群より選ばれる芳香族環を構成する原子群である、請求項１又は２に記載の光記録材料。
【請求項４】
前記金属は、コバルト又はニッケルである、請求項１〜３の何れか一項に記載の光記録材料。
【請求項５】
シアニン色素をさらに含有する、請求項１〜４の何れか一項に記載の光記録材料。
【請求項６】
光の照射により情報の記録が可能な光記録媒体であって、
下記一般式（１）で表されるアゾメチン化合物と金属とのキレート化合物を含有する記録層を備える、光記録媒体。
【化５】
2005305839.tif 000041
［式中、Ａ１及びＡ２はそれぞれ独立に下記一般式（１１）、（１２）又は（１３）で表される１価の基を示し、Ｒ１は水素原子、置換基を有していてもよいアルキル基又は置換基を有していてもよいアリール基を示す。
【化６】
2005305839.tif 000042
【化７】
2005305839.tif 000043
【化８】
2005305839.tif 000044
但し、Ｑ１、Ｑ２及びＱ３はそれぞれ独立に置換基を有していてもよい芳香族環を構成する原子群を示し、Ｘは活性水素原子を有する１価の基を示し、同一分子中の複数のＸは同一でも異なっていてもよく、Ａ１が一般式（１３）で表される１価の基であるときは、Ａ２は一般式（１２）又は（１３）で表される１価の基である。］
【請求項７】
前記Ｘは、水酸基、置換基を有していてもよいアミノ基、置換基を有していてもよいアミド基又は置換基を有していてもよいスルホンアミド基である、請求項６に記載の光記録媒体。
【請求項８】
前記Ｑ１は、置換基を有していてもよいベンゼン環を構成する原子群であり、前記Ｑ２及び前記Ｑ３は、それぞれ独立に、５員環と６員環とからなり置換基を有していてもよい縮合複素環、置換基を有していてもよい５員環及び置換基を有していてもよい６員環からなる群より選ばれる芳香族環を構成する原子群である、請求項６又は７に記載の光記録媒体。
【請求項９】
前記金属は、コバルト又はニッケルである、請求項６〜８の何れか一項に記載の光記録媒体。
【請求項１０】
シアニン色素をさらに含有する、請求項６〜９の何れか一項に記載の光記録媒体。
【発明の詳細な説明】
【技術分野】
【０００１】
本発明は、光の照射により情報の記録を行う光記録媒体及びそれに用いられる光記録材料に関する。
【背景技術】
【０００２】
光記録媒体としてはすでに、ＣＤ−Ｒ（追記型ＣＤ）やＤＶＤ−Ｒ（追記型ＤＶＤ）等の光記録ディスクが広く普及しているが、記録密度のさらなる高密度化のため、その記録・再生光の短波長化が進められている。例えば、ＣＤ−Ｒの現行の記録・再生波長は７８０ｎｍであるが、次世代のＣＤ−ＲやＤＶＤ−Ｒでは６３５〜６８０ｎｍまで短波長化される。このような短波長の光に対応するための光記録媒体に用いる色素としては、アゾメチン化合物と金属とのキレート化合物からなる色素等が知られている（例えば、特許文献１。）。
【特許文献１】特開平１０−２７３４８４号公報
【発明の開示】
【発明が解決しようとする課題】
【０００３】
近年、上述の高密度化の一方で、光記録媒体への情報の記録のさらなる高速化が望まれている。そのためには、光記録媒体に用いる色素にはより高い感度が求められるが、色素の感度を高めると、耐光性の低下を伴う傾向にある。しかも、情報の記録を高速化する場合、通常、より高いパワーのレーザー光が使用されるため、レーザー光に対する耐光性をさらに高める必要があり、感度と耐光性との両立は極めて困難となる。さらに、色素を高感度化すると、再生信号の時間方向の揺らぎ（ジッター）の増加も伴う傾向にあるという問題もある。
【０００４】
したがって、上記特許文献１に記載のキレート化合物等の従来の色素では、情報の記録のさらなる高速化に対しては、感度、耐光性及びジッターについて同時に満足するレベルを達成することは困難となりつつあった。
【０００５】
そこで、本発明は、感度、耐光性及びジッターの全てを従来よりも高水準でバランスよく達成することが可能な光記録材料、並びにその光記録材料を用いた光記録媒体を提供することを目的とする。
【課題を解決するための手段】
【０００６】
本発明者らは、上記課題を解決するため、種々の色素について鋭意検討した結果、光記録材料を構成する色素として、下記のような、特定の構造を有する芳香族環でアゾメチン基を置換したアゾメチン化合物を用いることによって、感度、耐光性及びジッターの全てを高水準でバランスよく達成することが可能であることを見出し、本発明の完成に至った。
【０００７】
すなわち、本発明の光記録材料は、光の照射により情報の記録が可能な光記録媒体に用いられる光記録材料であって、下記一般式（１）で表されるアゾメチン化合物と金属とのキレート化合物を含有することを特徴とする。
【０００８】
また、本発明の光記録媒体は、光の照射により情報の記録が可能な光記録媒体に用いられる光記録材料であって、下記一般式（１）で表されるアゾメチン化合物と金属とのキレート化合物を含有する記録層を備えることを特徴とする。
【０００９】
【化１】
2005305839.tif 000002
［式中、Ａ１及びＡ２はそれぞれ独立に下記一般式（１１）、（１２）又は（１３）で表される１価の基を示し、Ｒ１は水素原子、置換基を有していてもよいアルキル基又は置換基を有していてもよいアリール基を示す。
【００１０】
【化２】
2005305839.tif 000003
【００１１】
【化３】
2005305839.tif 000004
【００１２】
【化４】
2005305839.tif 000005
【００１３】
但し、Ｑ１、Ｑ２及びＱ３はそれぞれ独立に置換基を有していてもよい芳香族環を構成する原子群を示し、Ｘは活性水素原子を有する１価の基を示し、同一分子中の複数のＸは同一でも異なっていてもよく、Ａ１が一般式（１３）で表される１価の基であるときは、Ａ２は一般式（１２）又は（１３）で表される１価の基である。］
【００１４】
上記アゾメチン化合物において、Ｘは、水酸基、置換基を有していてもよいアミノ基、置換基を有していてもよいアミド基又は置換基を有していてもよいスルホンアミド基であることが、記録層を形成するための塗布液の溶媒に対する溶解性が良好となる点等で、好ましい。
【００１５】
また、Ｑ１は、置換基を有していてもよいベンゼン環を構成する原子群であることが好ましく、Ｑ２及びＱ３は、それぞれ独立に、５員環と６員環とからなり置換基を有していてもよい縮合複素環、置換基を有していてもよい５員環及び置換基を有していてもよい６員環からなる群より選ばれる芳香族環を構成する原子群であることが好ましい。
【００１６】
一方、アゾメチン化合物とともにキレート化合物を形成する金属は、ニッケル又はコバルトであることが好ましい。
【００１７】
本発明の記録材料、並びに本発明の光記録媒体が備える記録層は、シアニン色素をさらに含有することが好ましい。上記キレート化合物は優れたクエンチャー機能を有しており、特にシアニン色素と併用した場合に、色素の酸化による劣化を効果的に抑制することができる。
【発明の効果】
【００１８】
本発明によれば、感度、耐光性及びジッターの全てを高水準でバランスよく達成することが可能な光記録材料、並びにその光記録材料を用いた光記録媒体が提供される。
【発明を実施するための最良の形態】
【００１９】
以下、場合により図面を参照して、本発明の好適な実施形態について説明する。
【００２０】
（光記録材料）
本発明の光記録材料は、下記一般式（１）で表されるアゾメチン化合物と金属とのキレート化合物を含有する。
【００２１】
【化５】
2005305839.tif 000006
【００２２】
一般式（１）中、Ａ１及びＡ２はそれぞれ独立に下記一般式（１１）、（１２）又は（１３）で表される１価の基を示し、Ｒ１は水素原子、置換基を有していてもよいアルキル基又は置換基を有していてもよいアリール基を示す。但し、Ａ１が一般式（１３）で表される１価の基であるときは、Ａ２は一般式（１２）又は（１３）で表される１価の基である。また、Ａ１が一般式（１１）又は（１２）で表される１価の基で、Ａ２が一般式（１１）、（１２）又は（１３）で表される基であることが好ましく、Ａ１及びＡ２がそれぞれ独立に一般式（１１）又は（１２）で表される１価の基であることがさらに好ましい。
【００２３】
【化６】
2005305839.tif 000007
【００２４】
【化７】
2005305839.tif 000008
【００２５】
【化８】
2005305839.tif 000009
【００２６】
上記一般式（１１）、（１２）及び（１３）において、Ｑ１、Ｑ２及びＱ３はそれぞれ独立に置換基を有していてもよい芳香族環を構成する原子群を示し、Ｘは活性水素原子を有する１価の基を示し、同一分子中の複数のＸは同一でも異なっていてもよい。
【００２７】
Ｑ１が構成する芳香族環としては、ベンゼン環、ナフタレン環、ピラゾール環、ピリジン環、キノリン環等が挙げられ、これらの中でもベンゼン環が好ましい。
【００２８】
一方、Ｑ２及びＱ３が構成する芳香族環は、それぞれ独立に、５員環と６員環とからなり置換基を有していてもよい縮合複素環、置換基を有していてもよい５員環及び置換基を有していてもよい６員環からなる群より選ばれる芳香族環が好ましい。Ｑ２が構成する芳香族環の好適な具体例としては、ピロール環、ピラゾール環、イミダゾール環、１，２，４−トリアゾール環、１，２，３−トリアゾール環、インドール環、ベンゾイミダゾール環及びインダゾール環等が挙げられる。Ｑ３が構成する芳香族環の好適な具体例としては、チアジアゾール環、ピリジン環、ベンゾチアゾール環、ベンゾオキサゾール若しくはそのモノアザ同族体の環及びイソキノリン環等が挙げられる。
【００２９】
上記のような芳香族環が有する置換基は、アルキル基、アリール基、アシル基、アルコキシ基、アルケニル基、ハロゲン原子、ヒドロキシ基、カルボキシル基、カルボン酸エステル基、スルホン基、スルホン酸エステル基、スルファモイル基、スルホンアミド基、カルバモイル基、アミド基、アミノ基及びニトロ基から選ばれる一価の基が挙げられる。同一分子中に置換基が複数ある場合、それらは同一でも異なっていてもよい。また、同一の芳香族環に２個以上の置換基が結合しているとき、それらは互いに連結して環を形成してもよい。
【００３０】
上記一般式（１１）におけるＸは、活性水素原子を有する官能基である。この活性水素原子を有する官能基としては、例えば、水酸基（−ＯＨ）、アミノ基（−ＮＨ２）、アミド基（−ＣＯＮＨ２）、スルホンアミド基（−ＳＯ２ＮＨ２）、チオール基（−ＳＨ）、カルボキシ基（−ＣＯＯＨ）、スルホ基（−ＳＯ３Ｈ）等が挙げられ、これらはさらに置換基を有していてもよい。これらの中でも、Ｘは、水酸基、置換基を有していてもよいアミノ基、置換基を有していてもよいアミド基又は置換基を有していてもよいスルホンアミド基であることが特に好ましい。
【００３１】
上記のような活性水素原子を有する官能基に結合する置換基としては、アルキル基、アリール基、アシル基、アルコキシ基、ハロゲン基、ヒドロキシ基、カルボキシル基、カルボン酸エステル基、スルホン基、スルファモイル基、スルホンアミド基、カルバモイル基、アミド基、アミノ基、アルケニル基、シアノ基、ニトロ基、メルカプト基、チオシアノ基、アルキルチオ基、アルキルアゾメチン基、アラルキル基などが挙げられる。これらの中でも、アルキル基、スルホン基（−ＳＯ２−Ｒ；Ｒは置換若しくは未置換のアルキル基又は置換若しくは未置換のアリール基を表す）、アシル基（−ＣＯ−Ｒ；Ｒは置換若しくは未置換のアルキル基又は置換若しくは未置換のアリール基を表す）が好ましい。スルホン基及びアシル基のＲがアルキル基である場合、その炭素数は１〜６であることが好ましい。
【００３２】
以上のようなアゾメチン化合物のうち、特に好適な具体例としては、表１〜１４に挙げたＮｏ．１０１〜１６２の化学式で表されるものが挙げられ、これらを単独又は複数組み合わせて用いることができる。表１〜５にはＡ１及びＡ２が一般式（１１）で表される１価の基である例を、表６〜７にはＡ１が一般式（１１）、Ａ２が一般式（１２）で表される１価の基である例を、表８〜９にはＡ１が一般式（１２）、Ａ２が一般式（１１）で表される１価の基である例を、表１０にはＡ１及びＡ２が一般式（１２）で表される１価の基である例を、表１１にはＡ１が一般式（１１）、Ａ２が一般式（１３）で表される１価の基である例を、表１２にはＡ１及びＡ２が一般式（１３）で表される１価の基である例を、表１３にはＡ１が一般式（１２）、Ａ２が一般式（１３）で表される１価の基である例を、表１４にはＡ１が一般式（１３）、Ａ２が一般式（１２）で表される１価の基である例を、それぞれ示した。
【００３３】
【表１】
2005305839.tif 000010
【００３４】
【表２】
2005305839.tif 000011
【００３５】
【表３】
2005305839.tif 000012
【００３６】
【表４】
2005305839.tif 000013
【００３７】
【表５】
2005305839.tif 000014
【００３８】
【表６】
2005305839.tif 000015
【００３９】
【表７】
2005305839.tif 000016
【００４０】
【表８】
2005305839.tif 000017
【００４１】
【表９】
2005305839.tif 000018
【００４２】
【表１０】
2005305839.tif 000019
【００４３】
【表１１】
2005305839.tif 000020
【００４４】
【表１２】
2005305839.tif 000021
【００４５】
【表１３】
2005305839.tif 000022
【００４６】
【表１４】
2005305839.tif 000023
【００４７】
これらアゾメチン化合物は、所定の置換基が結合した芳香族環で置換されたアルデヒド化合物又はケトン化合物と、所定の置換基が結合した芳香族環で置換されたアミン化合物とを反応させて脱水縮合すること等によって、合成することができる。例えば、表１に示すＮｏ．１０１のアゾメチン化合物は、下記反応式（Ｓ）で表される反応によって合成できる。この反応は、アルデヒド化合物又はケトン化合物と、アミン化合物とをメタノール等の反応溶媒中に溶解した反応液を、無触媒又は触媒存在下で加熱することによって、進行させることができる。反応生成物は、さらに、再結晶等により精製してから光記録材料に用いることが好ましい。得られるアゾメチン化合物の構造は、１Ｈ−ＮＭＲ、質量分析等の、通常の分析方法により同定できる。
【００４８】
【化９】
2005305839.tif 000024
【００４９】
本発明に係るキレート化合物においては、アゾメチン化合物が、活性水素原子を有する場合はそれが脱離する等した状態で、通常、２座又は３座配位子として金属との間に配位結合を形成する。例えば、金属がコバルト（Ｃｏ）である場合、コバルト原子１個当たり２個の２座又は３座配位子が配位してキレート化合物が形成される。
【００５０】
キレート化合物を構成する金属（中心金属）としては、Ｃｏ、Ｍｎ、Ｃｒ、Ｔｉ、Ｖ、Ｎｉ、Ｃｕ、Ｚｎ、Ｍｏ、Ｗ、Ｒｕ、Ｆｅ、Ｐｄ、Ｐｔ、Ａｌ等の遷移金属が好ましい。これらの中でも、アゾメチン化合物との組み合わせにおいては、Ｃｏ又はＮｉが特に好ましい。
【００５１】
キレート化合物が負電荷を有する場合、対カチオンとの塩を形成する。この対カチオンとしては、Ｎａ＋、Ｌｉ＋、Ｋ＋等のアルカリ金属イオンや、アンモニウムイオン、ホスホニウムイオン等が好ましく用いられる。また、後述する正電荷を有する光吸収色素を対カチオンとして塩を形成してもよい。一方、キレート化合物が正電荷を有する場合、対アニオンとの塩を形成する。この対アニオンとしては、ＰＦ６−、ＳｂＦ６−等が好ましく用いられる。
【００５２】
以上のようなキレート化合物の合成法は特に限定されず、公知の方法に従い合成することができる。例えば、アゾメチン化合物と金属塩とを、水、ジオキサン、テトラヒドロフラン、アセトン、エタノール等の溶媒中で反応させることにより、キレート化合物が得られる。
【００５３】
本発明の光記録材料においては、このキレート化合物を色素として単独で用いてもよく、あるいは他の光吸収色素を併用してもよい。上記のようなキレート化合物は優れたクエンチャー機能を有するため、キレート化合物と他の光吸収色素とを併用することにより、耐光性、ディスクの電気特性などの諸特性をさらに向上させることができる。併用される色素としては、シアニン色素、ヒドラジン金属錯体、スチリル系色素、ポルフィリン系色素、ローダミン色素、トリフェニルメタン色素、ホルマザン金属錯体などが挙げられ、これらの中でもシアニン色素が好ましい。
【００５４】
また、併用される色素のうち正電荷を有する色素については、上記キレート化合物と塩を形成させてもよい。正電荷を有する色素としては、トリメチンシアニン色素、ペンタメチンシアニン色素等のシアニン色素、ローダミン色素、トリフェニルメタン色素などが挙げられ、これらの中でもシアニン色素が好ましく、トリメチンシアニン色素が特に好ましい。
【００５５】
トリメチンシアニン色素としては、例えば、下記一般式（２）で表される構造を有するものを好適に用いることができる。
【００５６】
【化１０】
2005305839.tif 000025
【００５７】
一般式（２）中、Ｒ２、Ｒ３、Ｒ４、Ｒ５、Ｒ６及びＲ７はそれぞれ独立に置換基を有していてもよいアルキル基又は置換基を有していてもよいアリール基を示し、Ｒ７は水素原子、ハロゲン原子、シアノ基、置換基を有していてもよいアルキル基又は置換基を有していてもよいアリール基を示し、Ｑ４及びＱ５はそれぞれ独立に置換基を有していてもよい芳香族環を構成する原子群を示す。但し、Ｒ２及びＲ３、並びにＲ４及びＲ５は、それぞれ互いに連結して環状構造を形成してもよい。
【００５８】
また、一般式（２）において、Ｒ２及びＲ３はそれぞれ独立に炭素数１〜４のアルキル基若しくは置換基を有していてもよいベンジル基、又は互いに連結して３〜６員環を形成する基であることが好ましく、Ｒ４及びＲ５はそれぞれ独立に炭素数１〜４のアルキル基若しくは置換基を有していてもよいベンジル基、又は互いに連結して３〜６員環を形成する基であることが好ましく、Ｒ６及びＲ７はそれぞれ独立に炭素数１〜４のアルキル基又はアリール基であることが好ましく、Ｒ８は水素原子、ハロゲン原子、炭素数１〜４のアルキル基、シアノ基、置換基を有していてもよいフェニル基又は置換基を有していてもよいベンジル基であることが好ましく、Ｑ４及びＱ５はそれぞれ独立に置換基を有していてもよいベンゼン環又は置換基を有していてもよいナフタレン環を構成する原子群であることが好ましい。Ｒ２、Ｒ３、Ｒ４及びＲ５のうち少なくとも１個はメチル基でない基であることがより好ましく、Ｒ２、Ｒ３、Ｒ４及びＲ５のうち少なくとも１個は置換基を有していてもよいベンジル基であることが、感度がより顕著に高められる点でさらに好ましい。
【００５９】
以上のようなシアニン色素のうち、特に好ましい具体例としては、表１５〜表２２に示したＴ１〜Ｔ９１等が挙げられ、これらを単独又は複数組み合わせて用いることができる。これらシアニン色素は、公知の方法に従って合成して得ることができる。
【００６０】
【表１５】
2005305839.tif 000026
【００６１】
【表１６】
2005305839.tif 000027
【００６２】
【表１７】
2005305839.tif 000028
【００６３】
【表１８】
2005305839.tif 000029
【００６４】
【表１９】
2005305839.tif 000030
【００６５】
【表２０】
2005305839.tif 000031
【００６６】
【表２１】
2005305839.tif 000032
【００６７】
【表２２】
2005305839.tif 000033
【００６８】
本発明の光記録材料における、上記キレート化合物と他の光吸収色素との配合比は特に制限されないが、他の光吸収色素の含有割合が、キレート化合物と他の光吸収色素との合計量を基準として２０〜８０モル％であることが好ましい。
【００６９】
以上のような光記録材料は、以下に説明するような本発明の光記録媒体の記録層を形成させるために、好適に用いることができる。
【００７０】
（光記録媒体）
図１は本発明の光記録媒体に係る光記録ディスクの好適な一実施形態を示す部分断面図である。図１に示した光記録ディスク１は、基板２上に、記録層３、反射層４、保護層５及び基板６がこの順で密着して設けられた積層構造を有する。光記録ディスク１は、追記型光記録ディスクであり、６３０〜６８５ｎｍの短波長の光による記録・再生が可能なものである。
【００７１】
基板２及び６は、それぞれ直径が６４〜２００ｍｍ程度、厚さが０．６ｍｍ程度のディスク状のものであり、基板２の裏面側（図中下側）からの記録及び再生が行われる。そのため、少なくとも基板２は記録光及び再生光に対して実質的に透明であることが好ましく、より具体的には、基板２の記録光及び再生光に対する透過率が８８％以上であることが好ましい。かかる基板２の材料としては、透過率に関する上記条件を満たす樹脂又はガラスが好ましく、中でも、ポリカーボネート樹脂、アクリル樹脂、アモルファスポリオレフィン、ＴＰＸ、ポリスチレン系樹脂などの熱可塑性樹脂が特に好ましい。一方、基板６の材料には特に制限はないが、例えば、基板２と同様の材料を用いることができる。
【００７２】
また、基板２の記録層３形成面には、トラッキング用のグルーブ２３が凹部として形成されている。グルーブ２３は、スパイラル状の連続型グルーブであることが好ましく、その深さは８０〜２５０ｎｍ、幅は２００〜５００ｎｍ、グルーブピッチは６００〜１０００ｎｍであることが好ましい。グルーブをこのような構成とすることにより、グルーブの反射レベルを低下させることなく良好なトラッキング信号を得ることができる。グルーブ２３は、上記樹脂を用いて射出成形等により基板２を成形する際に同時に形成可能であるが、基板２の製造後に２Ｐ法等によりグルーブ２３を有する樹脂層を形成し、基板２とこの樹脂層との複合基板としてもよい。
【００７３】
記録層３は、上記本発明の光記録材料を用いて形成されたものである。記録層３は、上記本発明の光記録材料を溶媒に溶解又は分散させた混合液を基板２上に塗布し、塗膜から溶媒を除去する等して形成させることができる。混合液の溶媒としては、アルコール系溶媒（ケトアルコール系、エチレングリコールモノアルキルエーテル系等のアルコキシアルコール系を含む。）、脂肪族炭化水素系溶媒、ケトン系溶媒、エステル系溶媒、エーテル系溶媒、芳香族系溶媒、ハロゲン化アルキル系溶媒等が挙げられ、これらの中でもアルコール系溶媒及び脂肪族炭化水素系溶媒が好ましい。
【００７４】
アルコール系溶媒としては、アルコキシアルコール系、ケトアルコール系などが好ましい。アルコキシアルコール系溶媒は、アルコキシ部分の炭素原子数が１〜４であることが好ましく、かつアルコール部分の炭素原子数が１〜５、さらには２〜５であることが好ましく、総炭素原子数が３〜７であることが好ましい。具体的には、エチレングリコールモノメチルエーテル（メチルセロソルブ）やエチレングリコールモノエチルエーテル（エチルセロソルブ、エトキシエタノールともいう）やブチルセロソルブ、２−イソプロポキシ−１−エタノール等のエチレングリコールモノアルキルエーテル（セロソルブ）系や１−メトキシ−２−プロパノール、１−メトキシ−２−ブタノール、３−メトキシ−１−ブタノール、４−メトキシ−１−ブタノール、１−エトキシ−２−プロパノール等が挙げられる。ケトアルコール系としてはジアセトンアルコール等が挙げられる。さらには２，２，
３，３−テトラフルオロプロパノールなどのフッ素化アルコールも用いることができる。
【００７５】
脂肪族炭化水素系溶媒としては、ｎ−ヘキサン、シクロヘキサン、メチルシクロヘキサン、エチルシクロヘキサン、シクロオクタン、ジメチルシクロヘキサン、ｎ−オクタン、ｉｓｏ−プロピルシクロヘキサン、ｔ−ブチルシクロヘキサンなどが好ましく、なかでもエチルシクロヘキサン、ジメチルシクロヘキサンなどが好ましい。
【００７６】
また、ケトン系溶媒としてはシクロヘキサノンなどが挙げられる。
【００７７】
本発明では、特にエチレングリコールモノアルキルエーテル系等のアルコキシアルコール系が好ましく、中でもエチレングリコールモノエチルエーテル、１−メトキシ−２−プロパノール、１−メトキシ−２−ブタノール等が好ましい。溶媒は１種を単独で用いてもよく、あるいは２種以上の混合溶媒であってもよい。例えばエチレングリコールモノエチルエーテルと１−メトキシ−２−ブタノールとの混合溶媒が好適に使用される。
【００７８】
また、混合液は、上記成分の他にも、適宜、バインダー、分散剤、安定剤などを含有してもよい。
【００７９】
混合液の塗布方法としては、スピンコーティング法、グラビア塗布法、スプレーコート法、ディップコート法などが挙げられ、これらの中でもスピンコート法が好ましい。
【００８０】
このようにして形成される記録層３の厚さは、５０〜２００ｎｍとすることが好ましい。特に７０〜１５０ｎｍとすると、変調度と反射率とのバランスが良くなるため、より好ましい。この範囲外では、反射率が低下して、再生を行うことが困難となる傾向にある。また、グルーブ２３に隣接する部分における記録層３の膜厚を２００ｎｍ以上とすると、変調度と反射率とのバランスが悪化する傾向にある。
【００８１】
記録層３の記録光及び再生光に対する消衰係数（複素屈折率の虚部ｋ）は、０〜０．２０であることが好ましい。消衰係数が０．２０を超えると十分な反射率が得られない傾向にある。また、記録層３の屈折率（複素屈折率の実部ｎ）は１．８以上であることが好ましい。屈折率が１．８未満の場合、信号の変調度が小さくなる傾向にある。なお、屈折率の上限は特に制限されないが、有機色素の合成上の都合から、通常２．６程度である。
【００８２】
記録層３の消衰係数及び屈折率は以下の手順に従い求めることができる。先ず、所定の透明基板上に記録層を４０〜１００ｎｍ程度に設けて測定用サンプルを作製し、次いで、この測定用サンプルの基板を通しての反射率あるいは記録層側からの反射率を測定することによって求められる。この場合、反射率は、記録・再生光の波長を用いて鏡面反射（５°程度）にて測定する。さらに、サンプルの透過率を測定する。そして、これらの測定値から、例えば共立全書「光学」、石黒浩三、第１６８〜１７８ページに記載の方法に準じ、消衰係数及び屈折率を算出することができる。
【００８３】
記録層３上には、反射層４が記録層３に密着して設けられる。反射層４は、高反射率の金属又は合金を用いて蒸着、スパッタ等を行うことにより形成可能である。金属及び合金としては、金（Ａｕ）、銅（Ｃｕ）、アルミニウム（Ａｌ）、銀（Ａｇ）、ＡｇＣｕなどが挙げられる。このようにして形成される反射層４の厚さは１０〜３００ｎｍであることが好ましい。
【００８４】
反射層４上には、保護層５が反射層４に密着して設けられる。保護層５は層状であってもシート状であってもよく、例えば、紫外線硬化樹脂などの材料を含む塗布液を反射層４上に塗布し、必要に応じて塗膜を乾燥させることにより形成可能である。塗布の際には、スピンコート法、グラビア塗布法、スプレーコート法、ディップコート法などが適用可能である。このようにして形成される保護層５の厚さは０．５〜１００μｍであることが好ましい。
【００８５】
さらに、保護層５上には、基板６が保護層５に密着して設けられる。基板６は基板２と同様の材質及び厚さとすることができる。また、保護層５と基板６との接着強度が十分でない場合等には、基板６と保護層５との間に接着剤層をさらに設けてもよい。
【００８６】
上記構成を有する光記録ディスク１に記録又は追記を行う際には、所定波長を有する記録光を、基板２の裏面からパルス状に照射し、照射部の光反射率を変化させる。このとき、上記アゾメチン化合物を含有する記録層３が設けられた光記録ディスク１によれば、短波長の記録・再生光により高速回転で情報の記録・再生を行う場合であっても、感度、耐光性及びジッターを高水準でバランスよく達成することができる。
【００８７】
なお、上記実施形態では、記録層として１層の記録層３を備える光記録ディスクについて説明したが、記録層を複数設け、各層に同一又は異なる色素を含有させてもよい。これにより、波長が同一又は異なる複数の記録・再生光により情報の記録・再生を行うことができる。この場合、各波長の記録・再生光に対して半透明である半透明反射膜をそれぞれの記録層の光入射面と反対側の面上に設けてもよい。
【００８８】
このようにして得られる光記録ディスク１は、２枚の光記録ディスク１同士を、または、１枚の光記録ディスク１と光記録ディスク１とは層構造の異なる他の光記録ディスクとを、光入射面（基板５側）を外側にして貼り合わせる等して、用いることもできる。
【００８９】
図２は、上述した貼り合わせの態様に係る光記録ディスクの好適な他の実施形態を示す部分断面図である。図２に示した光記録ディスク１０は、基板１２、記録層１３．反射層１４、保護層１５、接着剤層５０、保護層２５、反射層２４、記録層２３、基板２２がこの順で積層された構造を有する。すなわち、光記録ディスク１０は、図１に示した光記録ディスク１と同様の構造の光記録ディスク２枚を、それぞれの保護層同士が接着剤層５０を挟んで対向するように貼り合わせた構成を有するものである。この光記録ディスク１０はＤＶＤ規格に対応した追記型デジタルビデオディスクであり、波長６５０〜６７０ｎｍの短波長の光で記録・再生を行うものである。
【００９０】
接着剤層５０は、ホットメルト接着剤、紫外線硬化型接着剤、加熱硬化型接着剤、粘着型接着剤などが用いられ、それぞれにあった方法、例えば、ロールコーター法や、スクリーン印刷法、スピンコート法などで形成することができる。ＤＶＤ−Ｒの場合、作業性や生産性、ディスク特性等のバランスの点から、紫外線硬化接着剤を用い、スクリーン印刷法やスピンコート法で接着剤層５０を形成することが好ましい。接着剤層５０の厚さは１０〜２００μｍ程度であることが好ましい。
【００９１】
基板１２及び２２、記録層１３及び２３、反射層１４及び２４、並びに保護層１５及び２５は図１に示した光記録ディスク１と同様の材料、方法で形成される。基板１２及び２２それぞれの厚さは０．６ｍｍ程度であることが好ましい。基板１２の記録層１３形成面及び基板２２の記録層２３形成面にはそれぞれグルーブ１２３及び２２３が形成される。このグルーブ１２３及び２２３は、深さが６０〜２００ｎｍ、幅が２００〜５００ｎｍ、グルーブピッチが６００〜１０００ｎｍであることが好ましい。また、記録層１３及び２３それぞれの厚さは５０〜３００ｎｍであることが好ましく、その６５０ｎｍの光に対する複素屈折率はｎ＝１．８〜２．６、ｋ＝０．００〜０．１０であることが好ましい。
【実施例】
【００９２】
以下に、実施例及び比較例を挙げて本発明をより具体的に説明するが、本発明は以下の実施例に限定されるものではない。
【００９３】
（合成例１）
２−アミノ−４−ニトロ−フェノール１．５４ｇ（１０ｍｍｏｌ）と４−ジエチルアミノ−２−ヒドロキシ−ベンズアルデヒド１．９３ｇ（１０ｍｍｏｌ）とをメタノール５０ｍＬ中で６時間加熱還流した。放冷後さらに氷冷して析出した結晶をろ別し、アセトンを用いて再結晶して、アゾメチン化合物２．７６ｇ（収率：８４％）を得た。
【００９４】
続いて、得られたアゾメチン化合物１．３２ｇ（４ｍｍｏｌ）に水酸化ナトリウム０．２０ｇと水１０ｇとメタノール２０ｇとを加え、酢酸コバルト０．５ｇ（２ｍｍｏｌ）と共に９０℃にて１６時間反応させた。反応終了後、吸引ろ過を行い、得られた結晶を真空下で乾燥した。このようにして、Ｎｏ．１０１の化学式で表されるアゾメチン化合物とＣｏとのキレート化合物（Ｃｏ錯体）１．０９ｇ（１．４８ｍｍｏｌ）を得た。
【００９５】
得られたアゾメチン化合物のＣｏ錯体について１Ｈ−ＮＭＲ及びＬＣ−ＭＳによる質量分析（ＥＳＩ法）を行うことによって、これが表１のＮｏ．１０１の構造を有するアゾメチン化合物であると同定された。１Ｈ−ＮＭＲ及び質量分析のデータを以下に示す。
＜１Ｈ−ＮＭＲ＞（アセトン−ｄ６，δｐｐｍ）；１．４０（ｔ，１２Ｈ），３．７（ｑ，８Ｈ），６．２（ｓ，２Ｈ），６．７（ｄ，２Ｈ），７．１（ｄ，２Ｈ），７．４（ｄ，２Ｈ），７．４（ｄ，２Ｈ），８．１（ｄ，２Ｈ），８．３（ｓ，２Ｈ），８．５（ｓ，２Ｈ）。
＜質量分析＞ｍ／ｚ：７１３（ｎｅｇａｔｉｖｅ）
【００９６】
（合成例２）
２−アミノ−５−ジエチルアミノ−フェノール１．８０ｇ（１０ｍｍｏｌ）と２−ヒドロキシ−5−ニトロ−ベンズアルデヒド１．６７ｇ（１０ｍｍｏｌ）とをメタノール５０ｍＬ中で６時間加熱還流した。放冷後さらに氷冷して析出した結晶をろ別し、アセトンを用いて再結晶して、アゾメチン化合物（Ｎｏ．１０２）２．６６ｇ（収率：８１％）を得た。
【００９７】
（合成例３）
２−アミノ−４−ニトロ−フェノール１．５４ｇ（１０ｍｍｏｌ）と１−（４−ジメチルアミノ−２−ヒドロキシ−フェニル）−エタノン１．７９ｇ（１０ｍｍｏｌ）とをメタノール５０ｍＬ中で６時間加熱還流した。放冷後さらに氷冷して析出した結晶をろ別し、アセトンを用いて再結晶して、アゾメチン化合物（Ｎｏ．１０３）２．５２ｇ（収率：８０％）を得た。
【００９８】
（合成例４）
２−アミノ−４−ニトロ−フェノール１．５４ｇ（１０ｍｍｏｌ）と４−ジメチルアミノ−２−メチルアミノ−ベンズアルデヒド１．７８ｇ（１０ｍｍｏｌ）をメタノール５０ｍＬ中で６時間加熱還流した。放冷後さらに氷冷して析出した結晶をろ別し、アセトンを用いて再結晶して、アゾメチン化合物（Ｎ０．１０４）２．５７ｇ（収率：８２％）を得た。
【００９９】
（合成例５）
２−アミノ−４−ニトロ−フェノール１．５４ｇ（１０ｍｍｏｌ）とＮ−（５−ジメチルアミノ−２−ホルミル−フェニル）−メタンスルホンアミド２．４２ｇ（１０ｍｍｏｌ）をメタノール５０ｍＬ中で６時間加熱還流した。放冷後さらに氷冷して析出した結晶をろ別し、アセトンを用いて再結晶して、アゾメチン化合物（Ｎｏ．１０５）２．８４ｇ（収率：７５％）を得た。
【０１００】
（合成例６）
２−アミノ−４−ニトロ−フェノール１．５４ｇ（１０ｍｍｏｌ）とＮ−（５−ジメチルアミノ−２−ホルミル−フェニル）−トリフルオロメタンスルホンアミド２．３２ｇ（１０ｍｍｏｌ）をメタノール５０ｍＬ中で６時間加熱還流した。放冷後さらに氷冷して析出した結晶をろ別し、アセトンを用いて再結晶して、アゾメチン化合物（Ｎｏ．１０６）  ４．７２ｇ（収率：７８％）を得た。
【０１０１】
（合成例７）
２−アミノ−４−ニトロ−フェノール１．５４ｇ（１０ｍｍｏｌ）とＮ−（５−ジメチルアミノ−２−ホルミル−フェニル）−ベンズアミド２．６８ｇ（１０ｍｍｏｌ）とをメタノール５０ｍＬ中で６時間加熱還流した。放冷後さらに氷冷して析出した結晶をろ別し、アセトンを用いて再結晶して、アゾメチン化合物（Ｎｏ．１０７）３．１９ｇ（収率：７９％）を得た。
【０１０２】
（合成例８）
２−アミノ−４−ニトロ−フェノール１．５４ｇ（１０ｍｍｏｌ）と４−ベンゾイル−３−メチル−１−フェニル−５−ピラゾリノン２．７８ｇ（１０ｍｍｏｌ）をメタノール５０ｍＬ中で６時間加熱還流した。放冷後さらに氷冷して析出した結晶をろ別し、アセトンを用いて再結晶して、アゾメチン化合物（Ｎｏ．１０８）３．５２ｇ（収率：８５％）を得た。
【０１０３】
（合成例９）
２−ヒドロキシ−３−メトキシ−５−ニトロ-ベンズアルデヒド１．９７ｇ（１０ｍｍｏｌ）と、１Ｈ−インドール−２−イルアミン１．３２ｇ（１０ｍｍｏｌ）とをメタノール５０ｍＬ中で６時間加熱還流した。放冷後さらに氷冷して析出した結晶をろ別し、アセトンを用いて再結晶して、アゾメチン化合物（Ｎｏ．１２４）２．３３ｇ（収率：７５％）を得た。
【０１０４】
（合成例１０）
４−ジメチルアミノ−２−ヒドロキシ−ベンズアルデヒド１．６５ｇ（１０ｍｍｏｌ）と、２Ｈ−ピラゾール−３−イルアミン８３．１ｇ（１０ｍｍｏｌ）とをメタノール５０ｍＬ中で６時間加熱還流した。放冷後さらに氷冷して析出した結晶をろ別し、アセトンを用いて再結晶して、アゾメチン化合物（Ｎｏ．１２９）１．５９ｇ（収率６９％）を得た。
【０１０５】
（合成例１１）
１Ｈ−ベンゾイミダゾール−２−カルバルデヒド１．４６ｇ（１０ｍｍｏｌ）と、２−アミノ−５−ニトロフェノール１．５４ｇ（１０ｍｍｏｌ）とをメタノール５０ｍＬ中で６時間加熱還流した。放冷後さらに氷冷して析出した結晶をろ別し、アセトンを用いて再結晶して、アゾメチン化合物（Ｎｏ．１３４）２．０６ｇ（収率：７３％）を得た。
【０１０６】
（合成例１２）
ジメチルアミノ−５−ホルミル−１Ｈ−ピロール−２−カルボニトリル１．６３ｇ（１０ｍｍｏｌ）と１−アミノ−２−ナフトール１．５９ｇ（１０ｍｍｏｌ）をメタノール５０ｍＬ中で６時間加熱還流した。放冷後さらに氷冷して析出した結晶をろ別し、アセトンにより再結晶して、アゾメチン化合物（Ｎｏ．１３５）２．４０ｇ（収率：７９％）を得た。
【０１０７】
（合成例１３）
１Ｈ−ピロール−２−カルバルデヒド０．９５ｇ（１０ｍｍｏｌ）と、１Ｈ−イミダゾール−２−イルアミン０．８３ｇ（１０ｍｍｏｌ）とをメタノール５０ｍＬ中で６時間加熱還流した。放冷後さらに氷冷して析出した結晶をろ別し、アセトンを用いて再結晶して、アゾメチン化合物（Ｎｏ．１４４）０．９８ｇ（６１％）を得た。
【０１０８】
（合成例１４）
２−ヒドロキシ−４−ニトロ−ベンズアルデヒド１．６７ｇ（１０ｍｍｏｌ）と、６−トリフルオロメトキシ−ベンゾチアゾール−２−イルアミン２．３４ｇ（１０ｍｍｏｌ）とをメタノール５０ｍＬ中で６時間加熱還流した。放冷後さらに氷冷して析出した結晶をろ別し、アセトンを用いて再結晶して、アゾメチン化合物（Ｎｏ．１４９）２．８１ｇ（収率：７５％）を得た。
【０１０９】
（合成例１５）
クロロ−ピリジン−２−カルバルデヒド１．４１ｇ（１０ｍｍｏｌ）と、５−メタンスルホニル−ピリジン−２−イルアミン１．７２ｇ（１０ｍｍｏｌ）とをメタノール５０ｍＬ中で６時間加熱還流した。放冷後さらに氷冷して析出した結晶をろ別し、アセトンを用いて再結晶して、アゾメチン化合物（Ｎｏ．１５２）２．２８ｇ（収率：７７％）を得た。
【０１１０】
（実施例１）
一方面上にプリグルーブ（深さ０．１６μｍ、幅０．３０μｍ、グルーブピッチ０．７４μｍ）が形成されたポリカーボネート樹脂基板上に、キレート化合物（表４のＮｏ．１１６）及びその対カチオンであるＮａ＋からなる光記録材料を、その含有量が１．０重量％となるように２，２，３，３−テトラフルオロプロパノールに溶解した混合液を塗布し、乾燥させて記録層（厚さ１３０ｎｍ）を形成した。次いで、この記録層上に、スパッタ法によりＡｇ反射層（厚さ８５ｎｍ）を形成し、さらに、Ａｇ反射層上に紫外線硬化型のアクリル樹脂からなる透明な保護層（厚さ５μｍ）を形成して積層構造体を得た。さらに、この積層構造体２枚を、それぞれの保護層が内側となるように接着剤で貼りあわせて、図２に示す光記録ディスク１０と同様の構成を有する光記録ディスクを作製した。
【０１１１】
得られた光記録ディスクに対し、波長６５５ｎｍのレーザー光を用いて線速３．５ｍ／ｓ（等倍速に相当）又は２８．０ｍ／ｓ（８倍速に相当）で信号を記録し、次いで波長６５０ｎｍのレーザー光を用いて線速３．５ｍ／ｓで再生したときのジッターを測定した。なおこのとき、レンズ開口ＮＡは０．６０とした。さらに、得られた光ディスクを８万ルックスのキセノンランプ（（株）島津製作所社製キセノンフェードメーター）で４０時間照射（光暴露）し、照射後の光記録ディスクについても上記と同様にしてジッターを測定して、その耐光性を評価した。評価結果を表２３に示す。
【０１１２】
（実施例２〜１６及び比較例１〜２）
光記録材料として、キレート化合物及びトリメチンシアニン色素を表２３にそれぞれ示す組み合わせ及び比率で混合したものを用いた他は実施例１と同様にして、光記録ディスクの作製及びその評価を行った。評価結果を表２３にまとめて示す。なお、表２３中、キレート化合物のＮｏ．は表１〜表１２におけるＮｏ．を示し、トリメチンシアニン色素のＮｏ．は、表１３〜表２０におけるＮｏ．を示し、トリメチンシアニン色素の対アニオンはＰＦ６−とした。また、Ｎｏ．１０１〜１０８、１２４、１２９、１３４、１３５、１４４、１４９及び１５２のキレート化合物は上記合成例で得たアゾメチン化合物を、Ｎｏ．１０９のキレート化合物は別途市販品を入手したアゾメチン化合物を用いて調製し、比較例１及び２においては下記化学式（３）及び（４）でそれぞれ表される比較化合物Ａ及びＢを、コバルトに配位させてキレート化合物を調製した。
【０１１３】
【化１１】
2005305839.tif 000034
【０１１４】
【化１２】
2005305839.tif 000035
【０１１５】
【表２３】
2005305839.tif 000036
【０１１６】
実施例１〜１６で作製した光記録ディスクは、高速記録に対しても実用に耐える程度の良好な感度を示した。また、表２１に示すように、実施例１〜１６によれば、比較例１及び２と比較して、ジッターが低く抑えられ、耐光性にも優れることがわかった。したがって、本発明によれば、感度、耐光性及びジッターの全てを高水準でバランスよく達成することが可能な光記録材料、並びにその光記録材料を用いた光記録媒体が提供することが確認された。
【図面の簡単な説明】
【０１１７】
【図１】図１は、本発明の光記録媒体に係る光記録ディスクの一実施形態を示す部分断面図である。
【図２】図２は、本発明の光記録媒体に係る光記録ディスクの他の実施形態を示す部分断面図である。
【符号の説明】
【０１１８】
１，１０…光記録ディスク、２，６，１２，２２…基板、３，１３，２３…記録層、４，１４，２４…反射層、５，１５，２５…保護層、２３，１２３，２２３…グルーブ、５０…接着剤層。
【図１】
2005305839.tif 000046
【図２】
2005305839.tif 000047